Brevet FR2964906A1 — publié le 20120323

PNEUMATIQUE COMPORTANT UNE ARMATURE DE PROTECTION [0001] La présente invention concerne un pneumatique, à armature de carcasse radiale et plus particulièrement un pneumatique destiné à équiper des véhicules portant de lourdes charges et roulant à vitesse soutenue, tels que, par exemple les camions, tracteurs, remorques ou bus routiers. [0002] D'une manière générale dans les pneumatiques de type poids-lourds, l'armature de carcasse est ancrée de part et d'autre dans la zone du bourrelet et est surmontée radialement par une armature de sommet constituée d'au moins deux couches, superposées et formées de fils ou câbles parallèles dans chaque couche et croisés d'une couche à la suivante en faisant avec la direction circonférentielle des angles compris entre 10° et 45°. Lesdites couches de travail, formant l'armature de travail, peuvent encore être recouvertes d'au moins une couche dite de protection et formée d'éléments de renforcement avantageusement métalliques et extensibles, dits élastiques. Elle peut également comprendre une couche de fils ou câbles métalliques à faible extensibilité faisant avec la direction circonférentielle un angle compris entre 45° et 90°, cette nappe, dite de triangulation, étant radialement située entre l'armature de carcasse et la première nappe de sommet dite de travail, formées de fils ou câbles parallèles présentant des angles au plus égaux à 45° en valeur absolue. La nappe de triangulation forme avec au moins ladite nappe de travail une armature triangulée, qui présente, sous les différentes contraintes qu'elle subit, peu de déformations, la nappe de triangulation ayant pour rôle essentiel de reprendre les efforts de compression transversale dont est l'objet l'ensemble des éléments de renforcement dans la zone du sommet du pneumatique. [0003] Dans le cas des pneumatiques pour véhicules "Poids-Lourds", une seule couche de protection est habituellement présente et ses éléments de protection sont, dans la plupart des cas, orientés dans la même direction et avec le même angle en valeur absolue que ceux des éléments de renforcement de la couche de travail radialement la plus à l'extérieur et donc radialement adjacente. Dans le cas de pneumatiques de Génie Civil destinés aux roulages sur sols plus ou moins accidentés, la présence de deux couches de protection est avantageuse, les éléments de renforcement étant croisés d'une couche à la suivante et les 2964906 -2- éléments de renforcement de la couche de protection radialement intérieure étant croisés avec les éléments de renforcement inextensibles de la couche de travail radialement extérieure et adjacente à ladite couche de protection radialement intérieure. [0004] Des câbles sont dits inextensibles lorsque lesdits câbles présentent sous une 5 force de traction égale à 10% de la force de rupture un allongement relatif au plus égal à 0,2%. [0005] Des câbles sont dits élastiques lorsque lesdits câbles présentent sous une force de traction égale à la charge de rupture un allongement relatif au moins égal à 3% avec un module tangent maximum inférieure à 150 GPa. 10 [0006] Des éléments de renforcement circonférentiels sont des éléments de renforcement qui font avec la direction circonférentielle des angles compris dans l'intervalle +8°,-8° autour de0°. [0007] La direction circonférentielle du pneumatique, ou direction longitudinale, est la direction correspondant à la périphérie du pneumatique et définie par la direction de 15 roulement du pneumatique. [0008] L'axe de rotation du pneumatique est l'axe autour duquel il tourne en utilisation normale. [0009] Un plan radial ou méridien est un plan qui contient l'axe de rotation du pneumatique. 20 [0010] Le plan médian circonférentiel, ou plan équatorial, est un plan perpendiculaire à l'axe de rotation du pneu et qui divise le pneumatique en deux moitiés. [0011] La direction transversale ou axiale du pneumatique est parallèle à l'axe de rotation du pneumatique. Une distance axiale est mesurée selon la direction axiale. L'expression « axialement intérieur à, respectivement axialement extérieur à» signifie 25 « dont la distance axiale mesurée depuis le plan équatorial est inférieure à, respectivement supérieure à ». 2964906 -3- [0012] La direction radiale est une direction coupant l'axe de rotation du pneumatique et perpendiculaire à celui-ci. Une distance radiale est mesurée selon la direction radiale. L'expression « radialement intérieur à, respectivement radialement extérieur à» signifie « dont la distance radiale mesurée depuis de l'axe de rotation du pneumatique est inférieure 5 à, respectivement supérieure à". [0013] Certains pneumatiques actuels, dits "routiers", sont destinés à rouler à grande vitesse et sur des trajets de plus en plus longs, du fait de l'amélioration du réseau routier et de la croissance du réseau autoroutier dans le monde. L'ensemble des conditions, sous lesquelles un tel pneumatique est appelé à rouler, permet sans aucun doute un accroissement 10 du nombre de kilomètres parcourus, l'usure du pneumatique étant moindre ; par contre l'endurance de ce dernier et en particulier de l'armature de sommet est pénalisée. [0014] Afin d'améliorer l'endurance de l'armature de sommet du type de pneumatique étudié, des solutions relatives à la structure et qualité des couches et/ou profilés de mélanges caoutchouteux qui sont disposés entre et/ou autour des extrémités de nappes et 15 plus particulièrement des extrémités de la nappe axialement la plus courte ont déjà été apportées. [0015] Le brevet FR 1 389 428, pour améliorer la résistance à la dégradation des mélanges de caoutchouc situés au voisinage des bords d'armature de sommet, préconise l'utilisation, en combinaison avec une bande de roulement de faible hystérésis, d'un profilé 20 de caoutchouc couvrant au moins les côtés et les bords marginaux de l'armature de sommet et constitué d'un mélange caoutchouteux à faible hystérésis. [0016] Le brevet FR 2 222 232, pour éviter les séparations entre nappes d'armature de sommet, enseigne d'enrober les extrémités de l'armature dans un matelas de caoutchouc, dont la dureté Shore A est différente de celle de la bande de roulement surmontant ladite 25 armature, et plus grande que la dureté Shore A du profilé de mélange caoutchouteux disposé entre les bords de nappes d'armature de sommet et armature de carcasse. [0017] La demande française FR 2 728 510 propose de disposer, d'une part entre l'armature de carcasse et la nappe de travail d'armature de sommet, radialement la plus proche de l'axe de rotation, une nappe axialement continue, formée de câbles métalliques 2964906 -4- inextensibles faisant avec la direction circonférentielle un angle au moins égal à 60°, et dont la largeur axiale est au moins égale à la largeur axiale de la nappe de sommet de travail la plus courte, et d'autre part entre les deux nappes de sommet de travail une nappe additionnelle formée d'éléments métalliques, orientés sensiblement parallèlement à la 5 direction circonférentielle. [0018] Pour améliorer l'endurance de l'armature de sommet de ces pneumatiques, il a encore été proposé d'associer aux couches de sommet de travail à angle au moins une couche additionnelle d'éléments de renforcement sensiblement parallèles à la direction circonférentielle. La demande française WO 99/24269 propose notamment, de part et 10 d'autre du plan équatorial et dans le prolongement axial immédiat de la nappe additionnelle d'éléments de renforcement sensiblement parallèles à la direction circonférentielle, de coupler, sur une certaine distance axiale, les deux nappes de sommet de travail formées d'éléments de renforcement croisés d'une nappe à la suivante pour ensuite les découpler par des profilés de mélange de caoutchouc au moins sur le restant de la largeur commune aux 15 dites deux nappes de travail. [0019] La couche d'éléments de renforcement circonférentielles est usuellement constituées par au moins un câble métallique enroulé pour former une spire dont l'angle de pose par rapport à la direction circonférentielle est inférieur à 8°. [0020] Les pneumatiques ainsi réalisés présentent des propriétés d'endurance 20 améliorées qui vont notamment permettre d'envisager le rechapage des pneumatiques lorsque ceux-ci sont usés. Lors des différentes étapes de rechapage, il arrive que des pneumatiques ne puissent être réchappés car ils ont subi des agressions mécaniques ou chimiques au travers de la bande de roulement qui sont venues altérer l'armature de sommet. Comme expliqué précédemment pour lutter contre ces éventuelles agressions, de 25 tels pneumatiques comportent au moins une couche de protection dont la fonction essentielle est de protéger le reste de l'armature de sommet ainsi que l'armature de carcasse. [0021] La nature de ces couches de protection et plus particulièrement la nature des éléments de renforcements qui les composent conduit à une augmentation non négligeable du coût du pneumatique ainsi que de son poids. 2964906 -5- [0022] Les inventeurs se sont ainsi donnés pour mission de fournir des pneumatiques pour véhicules lourds de type "Poids-Lourds", dont les performances d'endurance et d'usure sont conservées mais dont le coût de fabrication est moindre et avantageusement dont le poids est réduit. 5 [0023] Ce but a été atteint selon l'invention par un pneumatique à armature de carcasse radiale, constituée d'au moins une couche d'éléments de renforcement métalliques, ledit pneumatique comprenant une armature de sommet, elle-même coiffée radialement d'une bande de roulement, ladite bande de roulement étant réunie à deux bourrelets par l'intermédiaire de deux flancs, l'armature de sommet comportant au moins une couche 10 continue axialement constituée d'au moins deux bandes disposées au contact l'une de l'autre selon la direction axiale et formées chacune d'au moins un stratifié multicouches, les bords latéraux desdites au moins deux bandes étant orientés sensiblement circonférentiellement, la largeur de ladite au moins une couche continue axialement étant supérieure à la moitié de la largeur de la bande de roulement, celle-ci étant avantageusement 15 centrée sur le plan équatorial, et chaque stratifié comportant au moins un film de polymère thermoplastique étiré multiaxialement disposé entre et au contact de deux couches de composition de caoutchouc. [0024] La largeur axiale de la couche continue axialement est mesurée sur une coupe transversale d'un pneumatique, le pneumatique étant donc dans un état non gonflé. 20 [0025] La largeur axiale de la bande de roulement est mesurée entre deux extrémités d'épaulement lorsque le pneumatique est monté sur sa jante de service et gonflé à sa pression nominale. [0026] Une extrémité d'épaulement est définie, dans la zone de l'épaule du pneumatique, par la projection orthogonale sur la surface extérieure du pneumatique de 25 l'intersection des tangentes aux surfaces d'une extrémité axialement extérieure de la bande de roulement (sommet des sculptures) d'une part et de l'extrémité radialement extérieure d'un flanc d'autre part. 2964906 -6- [0027] Au sens de l'invention, l'expression selon laquelle les bords latéraux sont orientés sensiblement circonférentiellement signifie que les bords font avec la direction circonférentielle des angles compris dans l'intervalle + 2,5°, - 2,5° autour de 0°. [0028] Au sens de l'invention, un "stratifié" ou "stratifié multicouches" correspond à 5 tout produit comportant au moins deux couches, de forme plane ou non plane, qui sont au contact l'une de l'autre, ces dernières pouvant être ou non liées, connectées entre elles ; l'expression "lié" ou "connecté" doit être interprétée de façon extensive de manière à inclure tous les moyens de liaison ou d'assemblage, en particulier par collage. [0029] Avantageusement selon l'invention, ladite au moins une couche continue 10 axialement constitue la couche radialement la plus extérieure de l'armature de sommet. [0030] Avantageusement également selon l'invention, les bords latéraux desdites au moins deux bandes sont radialement superposées. En d'autres termes, dans un plan méridien, les extrémités axiales de deux bandes adjacentes selon la direction axiale sont radialement superposées. 15 [0031] Après cuisson du pneumatique, cette superposition des extrémités est encore avantageusement d'au moins 4 mm. Un tel état de superposition des bords des bandes permet d'assurer la continuité axiale de la couche. En outre, cette superposition contribue à la bonne cohésion de la couche continue axialement, les interfaces entre différents constituants et dans le cas présent les bandes étant connus comme pouvant être source de 20 problèmes éventuels nuisant à l'endurance d'un pneumatique. [0032] Les inventeurs ont su mettre en évidence qu'un pneumatique ainsi réalisé selon l'invention conduit effectivement à des résultats en termes de protection des armatures de sommet et de carcasse tout à fait satisfaisants. La couche continue axialement constituée d'au moins deux bandes disposées au contact l'une de l'autre axialement et formées 25 chacune d'un stratifié multicouches possède une structure souple et hautement déformable qui s'est révélée présenter, de manière inattendue, une résistance élevée aux efforts de perforation. Il s'avère que la protection conférée est équivalente à celle des couches de protections précédemment évoquées qui sont renforcées par des câbles métalliques. 2964906 -7- [0033] La constitution de ladite couche continue axialement par plusieurs bandes disposées au contact les unes des autres selon la direction axiale et formées chacune d'un stratifié multicouches permet d'obtenir une couche qui épouse parfaitement le galbe du pneumatique quelque soit la valeur de la courbure axiale. En effet, les bandes sont 5 constituées d'un stratifié dont les propriétés en termes de déformation structurale peuvent être limitées. Au-delà de certaines valeurs de rayon de courbure selon la direction axiale, des bandes trop larges et à fortiori une bande unique dont la largeur serait celle de la couche pourraient perturber la constitution même du pneumatique. [0034] Selon des modes de réalisations préférés de l'invention, les bandes formant la 10 couche continue axialement présentent des largeurs comprises entre 20 et 40 mm. En deçà de ces valeurs, le nombre de bandes pour constituer la couche continue axialement devient trop important ; le nombre d'interfaces entre les bandes est avantageusement le plus faible possible pour conserver une meilleure endurance du pneumatique. [0035] En outre, un nombre limité de bandes pour constituer la couche continue 15 axialement permet de limiter le nombre d'opérations de pose de produits lors de la fabrication du pneumatique et donc contribue à un coût de production le plus faible possible. [0036] Avantageusement encore, les bandes constitutives de la couche continue axialement d'un pneumatique présentent toutes la même largeur pour simplifier la 20 fabrication industrielle du pneumatique. [0037] Les essais ont en outre montré que le stratifié multicouches a également pour fonction de constituer une barrière à l'eau et à l'oxygène, autant d'éléments corrosifs vis-à-vis de câbles métalliques présents dans les couches constitutives de l'armature de sommet et de l'armature de carcasse. 25 [0038] Les inventeurs ont encore su mettre en évidence que la présence de la couche continue axialement constituée d'au moins deux bandes disposées au contact l'une de l'autre selon la direction axiale et formées chacune d'un stratifié multicouches peut permettre de s'affranchir de la présence d'une couche de protection constituée d'éléments 2964906 -8- de renforcement tout en conservant une protection suffisante des armatures de sommet et de carcasse contre les agressions au travers de la bande de roulement. [0039] En outre, l'épaisseur de ce stratifié et sont poids sont nettement inférieurs à ceux d'une couche de protection renforcée par des câbles métalliques. Un dernier avantage 5 d'un stratifié selon l'invention est son coût, nettement inférieur à celui d'une couche d'éléments de renforcement destinée à être utilisée comme couche de protection. [0040] Selon une réalisation préférée de l'invention, la bande de roulement comportant au moins deux découpes continues circonférentiellement, dans un plan méridien, les extrémités axiales de la couche continue axialement sont respectivement axialement 10 extérieures aux points axialement les plus extérieurs de deux découpes continues circonférentiellement différentes. [0041] Les découpes continues circonférentiellement de la bande de roulement sont par exemple des sillons circonférentiels tels qu'on les trouve sur les pneumatiques pour poids-lourds. Ces sillons ont notamment pour fonction de permettre l'évacuation de l'eau et 15 assure également une meilleure mise à plat du pneumatique dans l'aire de contact. [0042] L'expression « continue circonférentiellement » signifie que la découpe fait le tour du pneumatique sans interruption. [0043] Ces sillons présentent une largeur et une profondeur leur permettant d'assurer leurs fonctions qui offrent un passage à des éléments pouvant endommager la bande de 20 roulement notamment dans les creux que forment ces sillons. L'épaisseur de la bande de roulement étant inférieure dans ces zones des sillons, notamment du fait de leur profondeur, le risque d'endommagement des éléments de renforcement de l'armature de sommet et de l'armature de carcasse est particulièrement sensible dans ces zones. [0044] Selon un mode de réalisation préféré de l'invention, chaque extrémité axiale de 25 la couche continue axialement est axialement extérieure au point axialement le plus extérieur de la découpe circonférentielle axialement la plus à l'extérieur. 2964906 -9- [0045] Notamment dans le cas d'un pneumatique destiné à équiper l'essieu moteur d'un véhicule, ce mode de réalisation préféré permet de mettre en place une couche continue axialement sous l'ensemble des sillons du pneumatique. [0046] Dans le cas de pneumatique destiné à équiper l'essieu directeur d'un véhicule, 5 les essais ont montré que la superposition radiale de la couche continue axialement avec une partie seulement des sillons, et plus spécifiquement au moins les deux sillons axialement les plus à l'extérieur de part et d'autre du pneumatique n'étant radialement pas superposés à la couche continue axialement, est suffisante pour assurer la protection des éléments de renforcements des armatures de sommet et de carcasse. 10 [0047] Selon un mode de réalisation préféré de l'invention, la distance axiale entre l'extrémité axiale de la couche continue axialement et le point axialement le plus extérieur de la découpe continue circonférentiellement axialement la plus proche de ladite extrémité de la couche continue axialement est inférieure à 12 mm. [0048] Selon ce mode de réalisation préféré de l'invention, le positionnement des 15 extrémités de la couche continue axialement permet d'améliorer encore les propriétés d'endurance du pneumatique, les extrémités de la couche continue axialement étant situées dans des zones de moindre échauffement de la bande de roulement du pneumatique. [0049] Selon un mode de réalisation préféré de l'invention, la distance axiale entre l'extrémité axiale de la couche continue axialement et le point axialement le plus extérieur 20 de la découpe continue circonférentiellement axialement la plus proche de ladite extrémité de la couche continue axialement est supérieure à 4 mm. Une telle valeur garantit notamment une protection contre toute agression pouvant survenir depuis l'intérieure de la découpe continue circonférentiellement. [0050] Lorsque chaque extrémité axiale de la couche continue axialement est 25 axialement extérieure au point axialement le plus extérieur de la découpe circonférentielle axialement la plus à l'extérieur, la distance axiale entre l'extrémité axiale de la couche continue axialement et le point axialement le plus extérieur de la découpe continue circonférentiellement axialement la plus à l'extérieur est donc de préférence supérieure à 4 mm et avantageusement inférieure à 12 mm. 2964906 - 10 - [0051] Selon une réalisation avantageuse de l'invention, l'armature de sommet du pneumatique comporte au moins deux stratifiés disposés au contact l'un de l'autre circonférentiellement pour former une bande circonférentielle. [0052] Un tel agencement permet aux stratifiés de subir une conformation du 5 pneumatique notamment lors de sa phase de cuisson sans voir ses propriétés modifiées. [0053] Avantageusement encore, les extrémités desdits au moins deux stratifiés sont radialement superposées selon la direction circonférentielle pour garantir une continuité de la bande sur toute la périphérie. Après cuisson du pneumatique, cette superposition des extrémités est encore avantageusement d'au moins 4 mm. 10 [0054] Selon des modes de réalisations préférés selon ces réalisations avantageuses de l'invention, les au moins deux stratifiés présentent des longueurs selon la direction circonférentielle sensiblement équivalentes. [0055] Avantageusement encore les extrémités des stratifiés selon la direction circonférentielle présentent une découpe formant un angle avec la direction circonférentielle 15 sensiblement équivalent avec celui des éléments de renforcement de la couche d'armature de sommet radialement la plus proche de la couche continue axialement. [0056] De préférence encore selon l'invention, dans le cas d'au moins deux bandes constitutives de la couche continue axialement et axialement adjacentes comportant chacune au moins deux stratifiés disposés au contact l'un de l'autre circonférentiellement pour 20 former une bande circonférentiellement, les zones de superposition des stratifiés sont décalées circonférentiellement d'une bande à l'autre. Selon ce mode de réalisation préféré de l'invention, il est possible de décaler sur la circonférence les interfaces entre deux stratifiés entre deux bandes adjacentes et ainsi éviter des longueurs de telles interfaces selon la direction axiale supérieures à la largeur d'une bande. 25 [0057] Selon l'invention, tout film de polymère thermoplastique étiré multiaxialement, c'est-à-dire étiré, orienté dans plus d'une direction, est utilisable. De tels films étirés multiaxialement sont bien connus, utilisés essentiellement à ce jour dans l'industrie de l'emballage ("packaging"), de l'alimentaire, dans le domaine électrique ou encore en tant que support de revêtements magnétiques. 2964906 - 11 - [0058] Ils sont préparés selon diverses techniques d'étirage bien connues, toutes destinées à conférer au film des propriétés mécaniques élevées dans plusieurs directions principales et non dans une seule direction comme c'est le cas pour des fibres usuelles en polymère thermoplastique (par exemple PET ou "Nylon") qui sont de manière connue 5 étirées monoaxialement lors de leur filage au fondu. [0059] De telles techniques font appel à des étirages multiples dans plusieurs directions, étirages longitudinaux, transversaux, étirages planaires. A titre d'exemple, on peut notamment citer la technique de bi-étirage par soufflage. Les étirages peuvent être réalisés en une ou plusieurs fois, les étirages lorsqu'ils sont plusieurs pouvant être simultanés ou 10 séquencés. Le ou les taux d'étirage appliqués sont fonction des propriétés mécaniques finales visées, généralement supérieurs à 2. [0060] Des films de polymère thermoplastique étirés multiaxialement ainsi que leur procédés d'obtention ont été décrits dans de nombreux documents brevets, par exemple dans les documents FR 2539349 (ou GB 2134442), DE 3621205, EP 229346 (ou US 15 4876137), EP 279611 (ou US 4867937), EP 539302 (ou US 5409657) et WO 2005/011978 (ou US 2007/0031691). [0061] De préférence, le film de polymère thermoplastique utilisé présente, quelle que soit la direction de traction considérée, un module en extension noté E qui est supérieur à 500 MPa (notamment entre 500 et 4000 MPa), plus préférentiellement supérieur à 1000 20 MPa (notamment entre 1000 et 4000 MPa), plus préférentiellement encore supérieur à 2000 MPa. Des valeurs de module E comprises entre 2000 et 4000 MPa, en particulier entre 3000 et 4000 MPa sont particulièrement souhaitables. [0062] Selon un autre mode préférentiel, quelle que soit la direction de fraction considérée, la contrainte maximale en traction notée 6max du film de polymère 25 thermoplastique est de préférence supérieure à 80 MPa (notamment entre 800 et 200 MPa), plus préférentiellement supérieure à 100 MPa (notamment entre 100 et 200 MPa). Des valeurs de contrainte 6max supérieures à 150 MPa, en particulier comprises entre 150 et 200 MPa, sont particulièrement souhaitables. 2964906 - 12 - [0063] Selon un autre mode préférentiel, quelle que soit la direction de traction considérée, le seuil de déformation plastique noté Yp (connu aussi sous le terme anglais de "Yield point") du film de polymère thermoplastique est situé au-delà de 3% d'allongement, notamment entre 3 et 15%. Des valeurs Yp au-delà de 4%, en particulier comprises entre 4 5 et 12%, sont particulièrement souhaitables. [0064] Selon un autre mode préférentiel, quelle que soit la direction de fraction considérée, le film de polymère thermoplastique présente un allongement à la rupture noté Ar qui est supérieur à 40% (notamment entre 40 et 200%), plus préférentiellement supérieur à 50%. Des valeurs de Ar comprises entre 50 et 200% sont particulièrement 10 souhaitables. [0065] Les propriétés mécaniques énoncées ci-dessus sont bien connues de l'homme du métier, déduites des courbes force-allongement, mesurées par exemple selon la norme ASTM D638-02 pour des bandes d'épaisseur supérieure à 1 mm, ou encore selon la norme ASTM D882-09 pour des feuilles fines ou films dont l'épaisseur est au plus égale à 1 mm ; 15 les valeurs de module E et de contrainte 6max ci-dessus, exprimées en MPa, sont calculées par rapport à la section initiale de l'éprouvette tractionnée. [0066] Le film de polymère thermoplastique utilisé est de préférence du type stabilisé thermiquement, c'est-à-dire qu'il a subi, après étirage, un ou plusieurs traitements thermiques destinés de manière connue à limiter sa contraction (ou retrait) thermique à 20 haute température ; de tels traitements thermiques peuvent consister notamment en des recuits, des trempes ou des combinaisons de tels recuits ou trempes. [0067] Ainsi, et de préférence, le film de polymère thermoplastique utilisé présente, après 30 min à 150°C, une contraction relative de sa longueur qui est inférieure à 5%, de préférence inférieure à 3% (mesurée sauf précisions différentes selon ASTM D1204-08). 25 [0068] La température de fusion du polymère thermoplastique utilisé est préférentiellement choisie supérieure à 100°C, plus préférentiellement supérieure à 150°C, en particulier supérieure à 200°C. [0069] Le polymère thermoplastique est choisi préférentiellement dans le groupe constitué par les polyamides, les polyesters et les polyimides, plus particulièrement dans le 2964906 - 13 - groupe constitué par les polyamides et les polyesters. Parmi les polyamides, on peut citer notamment les polyamides 4-6, 6, 6-6, 11 ou 12. Parmi les polyesters, on peut citer par exemple les PET (polyéthylène téréphthalate), PEN (polyéthylène naphthalate), PBT (polybutylène téréphthalate), PBN (polybutylène naphthalate), PPT (polypropylène 5 téréphthalate), PPN (polypropylène naphthalate). [0070] Le polymère thermoplastique est préférentiellement un polyester, plus préférentiellement un PET ou PEN. [0071] Des exemples de films de polymère thermoplastique PET étirés multiaxialement sont par exemple les films de PET bi-étirés commercialisés sous les dénominations "Mylar" 10 et "Melinex" (société DuPont Teijin Films), ou encore "Hostaphan" (société Mitsubishi Polyester Film). [0072] Dans le stratifié multicouches de l'invention, l'épaisseur du film de polymère thermoplastique est de préférence comprise entre 0,05 et 1 mm, plus préférentiellement entre 0,1 et 0,7 mm et de préférence encore entre 0,20 et 0,60 mm. 15 [0073] Le film de polymère thermoplastique peut comporter des additifs ajoutés au polymère, notamment au moment de la mise en forme de ce dernier, ces additifs pouvant être par exemple des agents de protection contre le vieillissement, des plastifiants, des charges telles que silice, argiles, talc, kaolin ou encore fibres courtes ; des charges peuvent par exemple être utilisées pour rendre la surface du film rugueuse et contribuer ainsi à 20 améliorer sa prise de colle et/ou son adhésion aux couches de caoutchouc avec lesquelles il est destiné à être au contact. [0074] Selon un mode de réalisation de l'invention, chaque couche de composition de caoutchouc, ou ci-après "couche de caoutchouc", constitutive du stratifié multicouches selon l'invention est à base d'au moins un élastomère. 25 [0075] De préférence, l'élastomère est un élastomère diénique. De manière connue, les élastomères diéniques peuvent être classés dans deux catégories : "essentiellement insaturés" ou "essentiellement saturés". On entend par "essentiellement insaturé", un élastomère diénique issu au moins en partie de monomères diènes conjugués, ayant un taux de motifs ou unités d'origine diénique (diènes conjugués) qui est supérieur à 15% (% en 2964906 - 14 - moles) ; c'est ainsi que des élastomères diéniques tels que les caoutchoucs butyle ou les copolymères de diènes et d'alpha-oléfines type EPDM n'entrent pas dans la définition précédente et peuvent être notamment qualifiés d'élastomères diéniques "essentiellement saturés" (taux de motifs d'origine diénique faible ou très faible, toujours inférieur à 15%). 5 Dans la catégorie des élastomères diéniques "essentiellement insaturés", on entend en particulier par élastomère diénique "fortement insaturé" un élastomère diénique ayant un taux de motifs d'origine diénique (diènes conjugués) qui est supérieur à 50%. [0076] Bien qu'elle soit applicable à tout type d'élastomère diénique, la présente invention est préférentiellement mise en oeuvre avec un élastomère diénique du type l0 fortement insaturé. [0077] Cet élastomère diénique est plus préférentiellement choisi dans le groupe constitué par les polybutadiènes (BR), le caoutchouc naturel (NR), les polyisoprènes de synthèse (IR), les différents copolymères de butadiène, les différents copolymères d'isoprène, et les mélanges de ces élastomères, de tels copolymères étant notamment choisis 15 dans le groupe constitué par les copolymères de butadiène-styrène (SBR), les copolymères d'isoprène-butadiène (BIR), les copolymères d'isoprène-styrène (SIR) et les copolymères d'isoprène-butadiène-styrène (SBIR). [0078] Un mode de réalisation particulièrement préférentiel consiste à utiliser un élastomère "isoprénique", c'est-à-dire un homopolymère ou un copolymère d'isoprène, en 20 d'autres termes un élastomère diénique choisi dans le groupe constitué par le caoutchouc naturel (NR), les polyisoprènes de synthèse (IR), les différents copolymères d'isoprène et les mélanges de ces élastomères. L'élastomère isoprénique est de préférence du caoutchouc naturel ou un polyisoprène de synthèse du type cis-1,4. Parmi ces polyisoprènes de synthèse, sont utilisés de préférence des polyisoprènes ayant un taux (% molaire) de liaisons 25 cis-1,4 supérieur à 90%, plus préférentiellement encore supérieur à 98%. Selon un mode de réalisation préférentiel, chaque couche de composition de caoutchouc comporte 50 à 100 pce de caoutchouc naturel. Selon d'autres modes de réalisation préférentiels, l'élastomère diénique peut être constitué, en tout ou partie, d'un autre élastomère diénique tel que, par exemple, un élastomère SBR utilisé en coupage ou non avec un autre élastomère, par 30 exemple du type BR. 2964906 - 15 - [0079] La composition de caoutchouc peut contenir un seul ou plusieurs élastomère(s) diénique(s), ce(s) dernier(s) pouvant être utilisé(s) en association avec tout type d'élastomère synthétique autre que diénique, voire avec des polymères autres que des élastomères. La composition de caoutchouc peut comporter également tout ou partie des 5 additifs habituellement utilisés dans les matrices de caoutchouc destinées à la fabrication de pneumatiques, tels que par exemple des charges renforçantes comme le noir de carbone ou la silice, des agents de couplage, des agents anti-vieillissement, des antioxydants, des agents plastifiants ou des huiles d'extension, que ces derniers soient de nature aromatique ou non-aromatique (notamment des huiles très faiblement ou non aromatiques, par exemple du type l0 naphténiques ou paraffiniques, à haute ou de préférence à basse viscosité, des huiles MES ou TDAE), des résines plastifiantes à haute Tg supérieure à 30°C, des agents facilitant la mise en oeuvre (processabilité) des compositions à l'état cru, des résines tackifiantes, des agents antiréversion, des accepteurs et donneurs de méthylène tels que par exemple HMT (hexaméthylènetétramine) ou H3M (hexaméthoxyméthylmélamine), des résines renforçantes 15 (tels que résorcinol ou bismaléimide), des systèmes promoteurs d'adhésion connus du type sels métalliques par exemple, notamment sels de cobalt, de nickel ou de lanthanide, un système de réticulation ou de vulcanisation. [0080] De préférence, le système de réticulation de la composition de caoutchouc est un système dit de vulcanisation, c'est-à-dire à base de soufre (ou d'un agent donneur de 20 soufre) et d'un accélérateur primaire de vulcanisation. A ce système de vulcanisation de base peuvent s'ajouter divers accélérateurs secondaires ou activateurs de vulcanisation connus. Le soufre est utilisé à un taux préférentiel compris entre 0,5 et 10 pce, l'accélérateur primaire de vulcanisation, par exemple un sulfénamide, est utilisé à un taux préférentiel compris entre 0,5 et 10 pce. Le taux de charge renforçante, par exemple du noir de carbone 25 ou de la silice, est de préférence supérieur à 50 pce, notamment compris entre 50 et 150 pce. [0081] Comme noirs de carbone conviennent tous les noirs de carbone, notamment les noirs du type HAF, ISAF, SAF conventionnellement utilisés dans les pneumatiques (noirs dits de grade pneumatique). Parmi ces derniers, on citera plus particulièrement les noirs de 30 carbone de grade (ASTM) 300, 600 ou 700 (par exemple N326, N330, N347, N375, N683, 2964906 - 16 - N772). Comme silices conviennent notamment les silice précipitées ou pyrogénées présentant une surface BET inférieure à 450 m2/g, de préférence de 30 à 400 m2/g. [0082] L'homme de l'art saura, à la lumière de la présente description, ajuster la formulation de la composition de caoutchouc afin d'atteindre les niveaux de propriétés 5 (notamment module d'élasticité) souhaités, et adapter la formulation à la nature des couches de renforcement et/ou aux mélanges polymériques environnants tels que notamment les couches d'éléments de renforcement de l'armature de sommet et la bande de roulement. [0083] De préférence, la composition de caoutchouc présente, à l'état réticulé, un module sécant en extension, à 10% d'allongement, qui est compris entre 4 et 25 MPa, plus l0 préférentiellement entre 4 et 20 MPa ; des valeurs comprises notamment entre 5 et 15 MPa se sont révélées convenir particulièrement pour le renforcement des ceintures de bandages de pneumatiques. Les mesures de module sont effectuées en traction, sauf indication différente selon la norme ASTM D 412 de 1998 (éprouvette "C") : on mesure en seconde élongation (c'est-à-dire après un cycle d'accommodation) le module sécant "vrai" (c'est-à- 15 dire ramené à la section réelle de l'éprouvette) à 10% d'allongement, noté ici Ms et exprimé en MPa (conditions normales de température et d'hygrométrie selon la norme ASTM D 1349 de 1999). [0084] Dans le stratifié multicouches selon l'invention, l'épaisseur de chaque couche de caoutchouc est de préférence comprise entre 0,05 et 2 mm, plus préférentiellement entre 0,1 20 et 1 mm et de préférence encore entre 0,2 et 0,8 mm. [0085] Selon un mode de réalisation préférentiel, dans le stratifié multicouches du selon l'invention, le film de polymère thermoplastique est pourvu d'une couche adhésive au regard de chaque couche de composition de caoutchouc avec laquelle il est au contact. [0086] Pour faire adhérer le caoutchouc au film de polymère thermoplastique, on 25 pourra utiliser tout système adhésif approprié, par exemple une simple colle textile du type "RFL" (résorcinol-formaldéhyde-latex) comportant au moins un élastomère diénique tel que du caoutchouc naturel, ou toute colle équivalente connue pour conférer une adhésion satisfaisante entre du caoutchouc et des fibres thermoplastiques conventionnelles telles que des fibres en polyester ou en polyamide. 2964906 - 17 - [0087] A titre d'exemple, le procédé d'encollage peut comporter essentiellement les étapes successives suivantes : passage dans un bain de colle, suivi d'un essorage (par exemple par soufflage, calibrage) pour éliminer l'excès de colle ; puis séchage par exemple par passage dans un four (par exemple pendant 30 s à 180°C) et enfin traitement thermique 5 (par exemple pendant 30 s à 230°C). [0088] Avant l'encollage ci-dessus, il peut être avantageux d'activer la surface du film, par exemple par voie mécanique et/ou physique et/ou chimique, pour améliorer sa prise de colle et/ou son adhésion finale au caoutchouc. Un traitement mécanique pourra consister par exemple en une étape préalable de matage ou de rayage de la surface ; un traitement 10 physique pourra consister par exemple en un traitement par un rayonnement tel qu'un faisceau d'électrons ; un traitement chimique pourra par exemple consister en un passage préalable dans un bain de résine époxy et/ou composé isocyanate. [0089] La surface du film de polymère thermoplastique étant en règle générale particulièrement lisse, il peut être également avantageux d'ajouter un épaississant à la colle 15 utilisée, afin d'améliorer la prise totale de colle du film lors de son encollage. [0090] L'homme du métier comprendra aisément que, dans le stratifié multicouches, la connexion entre le film de polymère thermoplastique et chaque couche de caoutchouc avec laquelle il est au contact est assurée définitivement lors de la cuisson (réticulation) finale du pneumatique. 20 [0091] Selon une variante de réalisation de l'invention, l'armature de sommet du pneumatique est formée d'au moins deux couches de sommet de travail d'éléments de renforcement inextensibles, croisés d'une couche à l'autre en faisant avec la direction circonférentielle des angles compris entre 10° et 45°. [0092] Selon d'autres variantes de réalisation de l'invention, l'armature de sommet 25 comporte encore au moins une couche d'éléments de renforcement circonférentiels. [0093] Selon l'un quelconque des modes de réalisation de l'invention évoqué précédemment, l'armature de sommet peut encore être complétée, radialement à l'intérieur entre l'armature de carcasse et la couche de travail radialement intérieure la plus proche de ladite armature de carcasse, par une couche de triangulation d'éléments de renforcement 2964906 - 18 - inextensibles métalliques en acier faisant, avec la direction circonférentielle, un angle supérieur à 60° et de même sens que celui de l'angle formé par les éléments de renforcement de la couche radialement la plus proche de l'armature de carcasse. [0094] La couche continue axialement peut selon l'invention avoir une largeur axiale 5 inférieure à la largeur axiale de la couche de travail la moins large. La couche continue axialement peut également présenter une largeur axiale supérieure à la largeur axiale de la couche de travail la moins large, telle qu'elle recouvre les bords de la couche de travail la moins large. [0095] Les essais réalisés avec un stratifié conforme à l'invention ont encore montré 10 que notamment du fait de son épaisseur inférieure à celle d'une couche de protection comportant des éléments de renforcement, la couche continue axialement présente en outre l'avantage d'être faiblement hystérétique. Une telle diminution des propriétés hystérétiques de cet élément constitutif du pneumatique peut permettre de réduire la résistance au roulement dudit pneumatique. 15 [0096] D'autres détails et caractéristiques avantageux de l'invention ressortiront ci-après de la description des exemples de réalisation de l'invention en référence aux figures 1 à 4 qui représentent : - figurel, une vue méridienne d'un schéma d'un pneumatique selon l'invention, - figure2, une représentation schématique d'une demi-vue du pneumatique de la 20 figurel, qui se prolonge de manière symétrique par rapport à l'axe XX' qui représente le plan médian circonférentiel, ou plan équatorial, - figure 3, une représentation schématique d'une vue en coupe d'un stratifié constitutif d'une bande conforme à l'invention, - figure 4, une représentation schématique de la jonction entre deux stratifiés 25 constitutifs d'une bande. [0097] Les figures ne sont pas représentées à l'échelle pour en simplifier la compréhension. 2964906 - 19 - [0098] Sur la figure 1, le pneumatique 1, de dimension 315/70 R 22.5, comprend une armature de carcasse radiale 2 ancrée dans deux bourrelets 3, autour de tringles 4. L'armature de carcasse 2 est formée d'une seule couche de câbles métalliques. L'armature de carcasse 2 est frettée par une armature de sommet 5, elle-même coiffée d'une bande de 5 roulement 6. [0099] Comme illustré sur la figure 2, l'armature de sommet 5 est formée radialement de l'intérieur à l'extérieur : - d'une première couche de travail 51 formée de câbles métalliques inextensibles 11.35 non frettés, continus sur toute la largeur de la nappe, orientés d'un angle égal à 18°, 10 - d'une couche 52 d'éléments de renforcement circonférentiels formée de câbles métalliques en acier 21x23, de type "bi-module", - d'une seconde couche de travail 53 formée de câbles métalliques inextensibles 11.35 non frettés, continus sur toute la largeur de la nappe, orientés d'un angle égal à 18° et croisés aux câbles métalliques de la première couche de travail, 15 - d'un une couche continue axialement 7 constituée de sept bandes 8 disposées au contact l'une de l'autre selon la direction axiale et formées chacune d'un stratifié multicouches 9 conformément à l'invention. [00100] Chacune des bandes 8 présentent une largeur égale à 30 mm, pour former une largeur globale de la couche continue axialement d'environ 180 mm. La largeur des bandes 20 8 est comprise conformément à l'invention entre 20 et 40 mm. [00101] La continuité axiale de la couche 7 est obtenue par une superposition radiale des bords des bandes 8. Sur la figure 2, les extrémités axiales de deux bandes adjacentes sont ainsi radialement superposées sur une largeur L égale à 5 mm. Une telle valeur est conformément à l'invention avantageusement supérieure à 4 mm. 25 [00102] Chacune des bandes 8 est formée d'un stratifié multicouches 9 lui-même constitué d'un film de polymère thermoplastique 91 étiré multiaxialement disposé entre deux couches de caoutchouc 92, 93 avec lesquelles il est au contact. 2964906 -20- [00103] La bande de roulement 6 comporte six sillons 10 ou découpes continues circonférentiellement. [00104] Les extrémité axialement extérieures 11 de la couche continue axialement 7 sont axialement distantes des points 12 axialement les plus extérieurs des sillons 8 d'une distance 5 d égale à 10 mm, et donc compris entre 4 et 12 mm conformément à l'invention. [00105] Le stratifié multicouches 9 tel qu'illustré plus en détail sur la figure 3 est constitué d'un film 91 de PET bi-étiré, d'épaisseur et égale à environ 0,35 mm, disposé "en sandwich" entre deux couches 92, 93 de composition de caoutchouc d'épaisseur e2 égale à environ 0,4 mm, le stratifié 9 ayant donc une épaisseur totale (e1+2e2) d'environ 1,15 mm. l0 La composition de caoutchouc utilisée est une composition conventionnelle pour le calandrage de nappes métalliques de ceinture de bandage pneumatique, à base de caoutchouc naturel, de noir de carbone, d'un système de vulcanisation et des additifs usuels. L'adhésion entre le film de PET et chaque couche de caoutchouc est assurée par une colle du type RFL qui a été déposée de manière connue, comme indiqué précédemment. 15 [00106] La figure 4 illustre très schématiquement la jonction entre deux segments 9a et 9b constituant une bande 8 sur un tour de roue, chacun des segments couvrant un secteur d'environ 180° dans le cas présent. Pour simplifier la compréhension de la figure, les bords des deux segments ont été légèrement décalés. Après cuisson, les extrémités des segments 9a et 9b restent radialement superposés sur une longueur 1 égale à 5 mm, mesurée selon la 20 direction circonférentielle CC'. [00107] Conformément à l'invention, l'extrémité des segments 9a et 9b est orientée d'un angle a égal à 18° par rapport à la direction circonférentielle CC' identique à l'angle que forment les éléments de renforcement de la couche de travail 53 avec la direction circonférentielle. 25 [00108] Le film de polymère thermoplastique étiré multiaxialement présente, quelle que soit la direction de fraction considérée, les propriétés mécaniques suivantes : - un module en extension E supérieur à 500 MPa ; - une contrainte maximale en fraction 6max supérieure à 100 MPa ; 2964906 -21- - un seuil de déformation plastique Yp compris entre 5 et 10% ; - un allongement à la rupture noté Ar supérieur à 50%. [00109] La qualité de la protection conférée par le stratifié multicouches peut être appréciée par un test dit de perforation consistant à mesurer la résistance à la perforation 5 par un indenteur. Le principe de ce test est bien connu et décrit par exemple dans la norme ASTM F1306-90. [00110] Lors de tests de perforation comparatifs, on a testé : - d'une part, un stratifié multicouches 9 tel que décrit précédemment ; - d'autre part, pour comparaison, une couche d'éléments de renforcement habituellement 10 utilisée comme couche de protection dans les pneumatiques poids-lourds. Elle est constituée d'éléments de renforcement métalliques disposés parallèlement entre eux, dans un plan, selon un pas de pose d'environ 2,5 mm. Les d'éléments de renforcement sont enrobés dans deux couches de calandrage en caoutchouc de façon à former au dos des câbles une épaisseur égale à e2 soit environ 0,4 mm. 15 [00111] Les éléments de renforcement de cette couche habituellement utilisée comme couche de protection sont des câbles multitorons de construction dite "6 x 0,35" ou "3 x 2 x 0,35", c'est-à-dire des câbles constitués chacun de 3 torons de 2 fils de diamètre 0,35 mm, assemblés entre eux par câblage, pour former des câbles métalliques élastiques. Le diamètre total (ou diamètre d'encombrement) de ces câbles est de 1,4 mm environ, si 20 bien que le tissu métallique final a une épaisseur totale d'environ 2,2 mm. [00112] L'indenteur métallique utilisé est de forme cylindrique (diamètre 4,5 ± 0,05 mm), conique à son extrémité (angle de 30°+ 2) et tronqué à un diamètre de 1 mm. L'échantillon de composite testé (stratifié multicouches selon l'invention ou tissu métallique témoin) a été fixé sur un support métallique d'épaisseur 18 mm qui était percé, à l'aplomb de 25 l'indenteur, d'un trou de diamètre 12,7 mm pour permettre le passage libre de l'indenteur à travers l'échantillon perforé et sa plaque support. 10 2964906 - 22 - [00113] Pour caractériser la résistance à la perforation, on enregistre la courbe force-déplacement de l'indenteur ci-dessus (équipé de capteurs reliés à la machine de traction), traversant l'échantillon à une vitesse de 10 cm/min. [00114] Le tableau ci-dessous donne le détail des mesures enregistrées, la base 100 étant 5 retenue pour le composite témoin : le module de fléchissement représente la pente initiale de la courbe force-déplacement ; la force à la perforation est la force maximale enregistrée avant perforation de l'échantillon par la pointe de l'indenteur ; l'allongement à la perforation est l'allongement relatif enregistré au moment de la perforation. épaisseur Module de Force à la Allongement (mm) fléchissement perforation à la perforation Témoin 2,20 100 100 100 Invention 1,15 93 92 103 [00115] A la lecture de ce tableau, on constate que le stratifié multicouches selon l'invention présente, malgré une épaisseur pratiquement réduite de moitié par rapport à la solution témoin et l'absence de fils de renforcement, une résistance à la perforation quasiment équivalente à celle du tissu métallique habituel. 15 [00116] Des essais de roulage ont été réalisés avec des pneumatiques réalisés selon l'invention conformément à la représentation des figures, et d'autres avec des pneumatiques dits de référence. [00117] Les pneumatiques de référence diffèrent des pneumatiques selon l'invention par la présence d'une couche de protection telle que décrite précédemment en lieu et place de la 20 couche continue axialement. [00118] Des essais d'endurance en roulage sur volant ont été réalisés sur une machine de tests imposant aux pneumatiques une charge de 4415 daN et une vitesse de 40 km/h. Les essais ont été réalisés pour les pneumatiques selon l'invention avec des conditions identiques à celles appliquées aux pneumatiques de référence. Les roulages sont arrêtés dès 25 que les pneumatiques présentent des dégradations. 2964906 - 23 - [00119] Les essais ainsi réalisés ont montré que les distances parcourues lors de chacun de ces tests sont sensiblement identiques pour les pneumatiques selon l'invention et les pneumatiques de référence ; les distances parcourues sont de l'ordre 250 000 km. [00120] Par ailleurs, pour la dimension considérée lors des essais, la masse du stratifié 5 est environ 10 fois plus légère que celle d'une couche de protection et conduit à un gain en masse du pneumatique d'environ 3%. [00121] De la même façon, le coût du stratifié est au moins trois fois moins élevé que celui de la couche d'éléments de renforcement et conduit à gain sur le prix de revient du pneumatique d'environ 3 %. 10 REVENDICATIONS1 - Pneumatique à armature de carcasse radiale, constituée d'au moins une couche d'éléments de renforcement métalliques, ledit pneumatique comprenant une armature de sommet, elle-même coiffée radialement d'une bande de roulement, ladite bande de roulement étant réunie à deux bourrelets par l'intermédiaire de deux flancs, caractérisé en ce que l'armature de sommet comporte au moins une couche continue axialement constituée d'au moins deux bandes disposées au contact l'une de l'autre selon la direction axiale et formées chacune d'au moins un stratifié multicouches, en ce que les bords latéraux desdites au moins deux bandes sont orientés sensiblement circonférentiellement, en ce que la largeur de ladite au moins une couche continue axialement est supérieure à la moitié de la largeur de la bande de roulement et en ce que chaque stratifié comporte au moins un film de polymère thermoplastique étiré multiaxialement disposé entre et au contact de deux couches de composition de caoutchouc. 2 - Pneumatique selon la revendication 1, caractérisé en ce que les bords latéraux desdites au moins deux bandes sont radialement superposées. 3 - Pneumatique selon la revendication 1 ou 2, bande de roulement comportant au moins deux découpes continues circonférentiellement, caractérisé en ce que, dans un plan méridien, les extrémités axiales de la couche continue axialement sont respectivement axialement extérieures aux points axialement les plus extérieurs de deux découpes continues circonférentiellement différentes. 4 - Pneumatique selon la revendication 3, caractérisé en ce que chaque extrémité axiale de la couche continue axialement est axialement extérieure au point axialement le plus extérieur de la découpe circonférentielle axialement la plus à l'extérieur. 5 - Pneumatique selon la revendication 3 ou 4, caractérisé en ce que la distance axiale entre une extrémité axiale de la couche continue axialement et le point axialement le plus extérieur de la découpe continue circonférentiellement axialement la plus proche de ladite extrémité de la couche continue axialement est inférieure à 12 mm. 6 - Pneumatique selon l'une des revendications 3 à 5, caractérisé en ce que la distance axiale entre une extrémité axiale de la couche continue axialement et le point axialement le plus 2964906 - 25 - extérieur de la découpe continue circonférentiellement axialement la plus proche de ladite extrémité de la couche continue axialement est supérieure à 4 mm. 7 - Pneumatique l'une des revendications précédentes, caractérisé en ce qu'au moins une bande comporte au moins deux stratifiés multicouches disposés au contact l'un de l'autre 5 circonférentiellement pour former une bande continue circonférentiellement. 8 - Pneumatique selon la revendication 7, caractérisé en ce que les extrémités desdits au moins deux stratifiés multicouches selon la direction circonférentielle présentent une découpe formant un angle avec la direction circonférentielle sensiblement équivalent à celui des éléments de renforcement de la couche d'armature de sommet radialement la plus proche de la 10 couche continue axialement. 9 - Pneumatique selon l'une des revendications précédentes, caractérisé en ce que le film de polymère thermoplastique présente, quelle que soit la direction de traction considérée, un module en extension noté E qui est supérieur à 500 MPa. 10 - Pneumatique selon l'une des revendications précédentes, caractérisé en ce que le film de 15 polymère thermoplastique présente, quelle que soit la direction de traction considérée, un contrainte maximale en traction notée anaux qui est supérieure à 80 MPa.. 11 - Pneumatique selon l'une des revendications précédentes, caractérisé en ce que le film de polymère thermoplastique présente, quelle que soit la direction de traction considérée, un allongement à la rupture noté Ar qui est supérieur à 40%. 20 12 - Pneumatique selon l'une des revendications précédentes, caractérisé en ce que le film de polymère thermoplastique est stabilisé thermiquement. 13 - Pneumatique selon l'une des revendications précédentes, caractérisé en ce que le polymère thermoplastique est un polyester. 14 - Pneumatique selon la revendication 13, caractérisé en ce que le polyester est un 25 polyéthylène téréphthalate ou un polyéthylène naphthalate. 15 - Pneumatique selon l'une des revendications précédentes, caractérisé en ce que l'épaisseur du film de polymère thermoplastique est comprise entre 0,05 et 1 mm. 2964906 - 26 - 16 - Pneumatique selon l'une des revendications précédentes, caractérisé en ce que l'épaisseur de chaque couche de composition de caoutchouc est comprise entre 0,05 et 2 mm 17 - Pneumatique selon l'une des revendications précédentes, caractérisé en ce que l'armature de sommet est formée d'au moins deux couches de sommet de travail d'éléments de 5 renforcement inextensibles, croisés d'une couche à l'autre en faisant avec la direction circonférentielle des angles compris entre 10° et 45°. 18 - Pneumatique selon l'une des revendications précédentes, caractérisé en ce que l'armature de sommet comporte au moins une couche d'éléments de renforcement circonférentiels. 19 - Pneumatique selon l'une des revendications précédentes, caractérisé en ce que l'armature 10 de sommet comporte en outre une couche de triangulation formée d'éléments de renforcement métalliques faisant avec la direction circonférentielle des angles supérieurs à 60°.